(57)【要約】【課題】  短時間であっても掘削廃棄物を分別可能な程度に改質できる掘削物改質剤の提供。【解決手段】  短繊維を含有するココヤシダストと、界面活性剤と、を含有することを特徴とする、含水掘削物改質剤。【選択図】  なし【特許請求の範囲】
【請求項１】
短繊維を含有するココヤシダストと、
界面活性剤と、
を含有することを特徴とする、含水掘削物改質剤。
【請求項２】
前記含水掘削物改質剤が、前記界面活性剤と前記ココヤシダストとあらかじめ混合して得られる、請求項１記載の含水掘削物改質剤。
【請求項３】
前記ココヤシダストが乾燥ココヤシダストである、請求項１又は２記載の含水掘削物改質剤。
【請求項４】
前記界面活性剤が、アニオン系又はノニオン系界面活性剤である、請求項１〜３のいずれか一項記載の含水掘削物改質剤。
【請求項５】
前記界面活性剤が、スルホン酸系又はアルキルエーテル系界面活性剤である、請求項４記載の含水掘削物改質剤。
【請求項６】
前記界面活性剤が、２５℃、０．１重量％水溶液においてウィルヘルミー法により測定した表面張力が５０ｍＮ／ｍ以下であることを特徴とする、請求項１〜５のいずれか一項記載の含水掘削物改質剤。
【請求項７】
前記含水掘削物改質剤のｐHが、５．０〜９．０であることを特徴とする、請求項１〜６のいずれか一項記載の含水掘削物改質剤。
【請求項８】
前記ココヤシダストの粒径が、０．１〜５．０ｍｍであることを特徴とする、請求項１〜７のいずれか一項記載の含水掘削物改質剤。
【請求項９】
含水掘削廃棄物と、請求項１〜８のいずれか一項記載の含水掘削物改質剤とを混合する混合工程と、
前記混合工程後連続して、前記改質剤の混合された掘削廃棄物を分別機により分別する分別工程と、
を有することを特徴とする、含水掘削廃棄物の分別方法。
【請求項１０】
前記混合工程が、前記含水掘削廃棄物に前記含水掘削物改質剤を散布してこれらを混練機により混練することにより、前記含水掘削廃棄物が改質されることを特徴とする、請求項９記載の含水掘削廃棄物の分別方法。
【請求項１１】
前記混合工程後に得られる混合物のｐＨが、５．０〜９．０の範囲であり、前記混合工程において、ｐＨ調整剤を添加しないことを特徴とする、請求項９又は１０のいずれか一項記載の含水掘削廃棄物の分別方法。
【発明の詳細な説明】
【技術分野】
【０００１】
本発明は、工事現場などで発生する掘削物を改質する改質剤に関し、特に、廃棄処理場跡地等の工事で発生する水を含む掘削廃棄物を分別可能な程度に扱い易くする改質剤に関する。
【背景技術】
【０００２】
土木・建設工事において、廃棄処理場跡地などを掘り返す際には、掘削廃棄物が発生する。これらの掘削廃棄物は、現在の法令に即した処理をする必要があるので、分別して廃棄する必要がある。しかし、これらの掘削廃棄物は土砂様物を含む自然含水状態にある物体であり、これを分別しようすると、機械類への廃棄物への付着や、選別スクリーンの目詰まり等、作業上の障害が発生する。そこでこれらの含水廃棄物を乾燥させる必要があった。この乾燥には多くの時間を費やす必要があるという問題があった。
【０００３】
ヘドロ、スラッジ等の掘削泥土の改質剤として、椰子屑と水溶性高分子を含有する掘削汚泥改質剤が提案されている（特許文献１）。これによれば、椰子屑を含有せしめることにより、椰子屑の有する吸水効果、繊維構造による補強効果等により、短時間で取扱の容易な処理土が得られるとしている。
【先行技術文献】
【特許文献】
【０００４】
【特許文献１】特開平９−２０８８９号公報
【発明の概要】
【発明が解決しようとする課題】
【０００５】
特許文献１に係る改質剤を掘削廃棄物の改質に適用したとしても、ココダストに撥水性があるため、改質剤を混ぜてからしばらく吸水に要する時間を経過しなければ、掘削廃棄物の分別処理を行うことができる程度の状態にはならなかった。そこで、本発明は、短時間であっても掘削廃棄物を分別可能な程度に改質できる掘削物改質剤を提供することを目的とする。
【課題を解決するための手段】
【０００６】
本発明（１）は、短繊維を含有するココヤシダストと、
界面活性剤と、
を含有することを特徴とする、含水掘削物改質剤である。
【０００７】
本発明（２）は、前記含水掘削物改質剤が、前記界面活性剤と前記ココヤシダストとあらかじめ混合して得られる、前記発明（１）の含水掘削物改質剤である。
【０００８】
本発明（３）は、前記ココヤシダストが乾燥ココヤシダストである、前記発明（１）又は（２）の含水掘削物改質剤である。
【０００９】
本発明（４）は、前記界面活性剤が、アニオン系又はノニオン系界面活性剤である、前記発明（１）〜（３）のいずれか一つの含水掘削物改質剤である。
【００１０】
本発明（５）は、前記界面活性剤が、スルホン酸系又はアルキルエーテル系界面活性剤である、前記発明（４）の含水掘削物改質剤である。
【００１１】
本発明（６）は、前記界面活性剤が、２５℃、０．１重量％水溶液においてウィルヘルミー法により測定した表面張力が５０ｍＮ／ｍ以下であることを特徴とする、前記発明（１）〜（５）のいずれか一つの含水掘削物改質剤である。
【００１２】
本発明（７）は、前記含水掘削物改質剤のｐHが、５．０〜９．０であることを特徴とする、前記発明（１）〜（６）のいずれか一つの含水掘削物改質剤である。
【００１３】
本発明（８）は、前記ココヤシダストの粒径が、０．１〜５．０ｍｍであることを特徴とする、前記発明（１）〜（７）のいずれか一つの含水掘削物改質剤である。
【００１４】
本発明（９）は、含水掘削廃棄物と、前記発明（１）〜（８）のいずれか一つの含水掘削物改質剤とを混合する混合工程と、
前記混合工程後連続して、前記改質剤の混合された掘削廃棄物を分別機により分別する分別工程と、
を有することを特徴とする、含水掘削廃棄物の分別方法である。
【００１５】
本発明（１０）は、前記混合工程が、前記含水掘削廃棄物に前記含水掘削物改質剤を散布してこれらを混練機により混練することにより、前記含水掘削廃棄物が改質されることを特徴とする、前記発明（９）の含水掘削廃棄物の分別方法である。
【００１６】
本発明（１１）は、前記混合工程後に得られる混合物のｐＨが、５．０〜９．０の範囲であり、前記混合工程において、ｐＨ調整剤を添加しないことを特徴とする、前記発明（９）又は（１０）のいずれか一つの含水掘削廃棄物の分別方法である。
【発明の効果】
【００１７】
本発明に係る含水掘削物改質剤によれば、界面活性剤を含有することにより高い濡れ性を有するココヤシダストを含有するため、当該改質剤と含水掘削物を混合することにより、当該改質剤が高い吸水性を発揮するので即座に掘削物を塊状にならないように改質することができる。
【００１８】
本発明（２）に係る改質剤によれば、ココヤシダストの濡れ性が高まり、高い吸水性を発揮するので速く含水掘削物が改質される。
【００１９】
本発明（３）に係る改質剤によれば、ココヤシダストの含水率が低くなるため、高い吸水性を発揮する。
【００２０】
本発明（４）に係る改質剤によれば、これらの界面活性剤を選択することにより、ココヤシダストの濡れ性が高まり、高い吸水性を発揮するので速く含水掘削物が改質される。
【００２１】
本発明（５）に係る改質剤によれば、これらの界面活性剤を選択することにより、ココヤシダストの濡れ性が特に高まり、高い吸水性を発揮するので特に速く含水掘削物が改質される。
【００２２】
本発明（６）に係る改質剤によれば、このような性質を有する界面活性剤を選択することにより、ココヤシダストの濡れ性が特に高まり、高い吸水性を発揮するので特に速く含水掘削物が改質される。
【００２３】
本発明（７）に係る改質剤によれば、改質剤が当該ｐＨの範囲内にあることにより、改質剤を掘削物に添加した場合、改質後の掘削物が中性のｐＨ領域に入り易くなるという効果を有する。特に、本発明に係る改質剤はココヤシダストを含有するため、これがｐＨの緩衝効果を有するので、特に中性のｐＨ領域となり易くなる。
【００２４】
本発明（８）に係る改質剤によれば、ココヤシダストが当該粒径を有することにより、改質剤を散布したとしても空中に舞い難くなるので、取扱が容易になる。
【００２５】
本発明（９）に係る改質剤によれば、改質するための時間をほとんど必要としないため、含水掘削廃棄物と当該改質剤を混合してすぐに分別機により分別することができる。したがって、短い時間で、且つ、低コストの分別処理を実現することが可能である。
【００２６】
本発明（１０）に係る改質剤によれば、混練することにより含水掘削廃棄物が改質されるため、含水掘削廃棄物が改質されるまで時間を要しないため、別途改質スペースを設ける必要がないので、低コストの分別処理を行うことができる。
【００２７】
本発明（１１）に係る改質剤によれば、別途ｐＨ調整を行なう必要なく、掘削廃棄物を処理することができるので、低コストの分別処理を行うことができる。
【図面の簡単な説明】
【００２８】
【図１】図１は、本発明に係る掘削廃棄物の分別に使用される分別装置の概略構成図である。
【図２】図２は、改質試験において使用した掘削試料の篩前後の写真であり、（ａ）は篩前、（ｂ）は篩後の様子を示す写真である。
【図３】図３は、改質試験において使用した掘削試料を手で強く握り締めて、丸い塊状となった様子を示す写真である。
【図４】図４は、改質試験において実施例４に係る改質剤を所定量混合した後に、当該試料を手で強く握り締めた後の様子を示す写真である。
【図５】図５は、改質試験において実施例４に係る改質剤を所定量混合した後に、当該試料を手で強く握り締めた後の様子を示す写真である。
【発明を実施するための形態】
【００２９】
本発明に係る改質剤は、短繊維を含有する乾燥ココヤシダストと、界面活性剤と、を含有することを特徴とする。ココヤシダストとして乾燥したココヤシダストを使用することにより、当該ココヤシダストに含まれる短繊維が、集合した土砂様物をばらばらにして、更にココヤシダストを構成する軟組織が含水掘削廃棄物の水分を吸収し廃棄物を分別可能な程度にさらさらの状態にすることができる。
【００３０】
「ココヤシダスト」とは、ココヤシを脱穀等して長繊維を取り出した際に得られる材料である。すなわち、ココヤシの果皮から表皮及び長繊維（以下「ココヤシ長繊維」という）を除いた残部であり、軟組織と０．５〜３０mm程度の短繊維が混在する材料である。ココヤシダストに含まれる軟組織及び短繊維は生分解しにくく、天然有機物の中でも生分解しにくいことが知られているピートモスよりもさらに分解しにくい。ココヤシダストは、公知の方法により得られたものを使用することができるが、例えば、ココヤシの果皮を乾燥して破砕したココヤシダストを使用することができる。
【００３１】
ここで、ココヤシダストの粒径は、０．１〜５．０ｍｍが好適であり、０．２〜４．０ｍｍがより好適であり、０．２〜３．０ｍｍが更に好適である。尚、ここで粒径とは、篩により粒径分布の測定を行い、９０重量％以上の粒子が分布する粒径範囲を意味する。このような範囲の粒径とすることにより、掘削廃棄物に改質剤を散布する際にココヤシダストが空中に浮遊しにくくなる。
【００３２】
また、本発明に係る改質剤は界面活性剤を含有することを特徴とする。界面活性剤が含まれることにより、ココヤシダストの濡れ性が高まり、つまり吸水速度が上り、改質速度が著しく速くなる。ここでいう界面活性剤は、水とココダストとの二物質間の界面の性質、特に表面張力を下げる等して、ココダストの吸水、湿潤、水の浸透性能を著しく高めるものである。界面活性剤とは、例えば、分子内に親水部位と疎水部位とが分かれて存在している物質を意味する。
【００３３】
また、界面活性剤としては、種々のアニオン系界面活性剤、カチオン系界面活性剤、ノニオン系界面活性剤、両性イオン系界面活性剤が使用できるが、これらのなかでもアニオン系界面活性剤又はノニオン系界面活性剤が特に好ましい。すなわち、アニオン系界面活性剤又はノニオン系界面活性剤を使用することにより、界面活性剤の添加量が少なくても、改質速度を高める効果を発揮する。
【００３４】
アニオン系界面活性剤としては、カルボン酸系界面活性剤や、スルホン酸系界面活性剤や、硫酸エステル系界面活性剤や、リン酸エステル系界面活性剤や、アシル−Ｎ−メチルタウリン系界面活性剤が挙げられるが、これらの中でもスルホン酸系界面活性剤が特に好適である。スルホン酸系界面活性剤はアニオン系界面活性剤の中でも特に高い速度で掘削廃棄物を改質するという効果を有する。
【００３５】
ここで、スルホン酸系界面活性剤としては、直鎖アルキルベンゼンスルホン酸、α−オレフィンスルホン酸、アルカンスルホネート、スルフォクスシネイト、ナフタレンスルホン酸ホルムアルデヒド縮合物等のスルホン酸基を有する界面活性剤が挙げられる。
【００３６】
ノニオン系界面活性剤としては、アルキルエーテル系、フェニルエーテル系等のエーテル系界面活性剤や、グリセリン脂肪酸エステル、ソルビタン脂肪酸エステル（ソルビタン誘導体）、ショ糖脂肪酸エステル等のエステル系界面活性剤が挙げられるが、中でのアルキルエーテル系は特に高い速度で改質する効果を有する。
【００３７】
アルキルエーテル系の界面活性剤としては、ペンタエチレングリコールモノドデシルエーテル、オクタエチレングリコールモノドデシルエーテル等のポリオキシエチレンアルキルエーテルが挙げられる。
【００３８】
本発明に係る界面活性剤は、２５℃、０．１重量％水溶液においてウィルヘルミー法により測定した表面張力が５０ｍＮ／ｍ以下であることが好適であり、３５ｍＮ／ｍ以下であることがより好適である。下限値は、特に限定されないが、例えば、１５ｍＮ／ｍである。このような範囲の性質を有する界面活性剤を使用することにより、特に改質速度の高い改質剤が得られる。
【００３９】
本発明に係る改質剤においてココヤシダストは、乾燥物換算で改質剤全体のうち３０重量％以上含有されていることが好適であり、６０重量％以上含有されていることがより好適であり、７０重量％以上含有されていることが更に好適である。また、本発明に係る改質剤において、界面活性剤は、改質剤の全重量中、０．００５〜０．３重量％が好適であり、０．０１〜０．１重量％がより好適であり、０．０１〜０．０５重量％が更に好適である。
【００４０】
ここで本発明に係る含水掘削物改質剤のｐＨは、中性から弱酸性領域であることが好適であり、５．０〜９．０が好適であり、５．０〜８．６がより好適であり、５．０〜７．０が更に好適である。ここでｐＨは、実施例記載の方法により測定する。このようなｐＨの範囲に調製することにより、掘削廃棄物との混合後、当該混合物が適切なｐＨの範囲内となりやすくなるため好適である。また、含水掘削物改質剤は、ココヤシダストを使用しているので、ｐＨの緩衝性を有するため、他の物質と混合した場合であってもｐＨの変動が小さく抑えられる。
【００４１】
本発明に係る改質剤は、乾燥したココヤシダストと界面活性剤水溶液とを混合する（任意で混合物を乾燥させる）ことにより得られる。当該製造方法により製造すると、ココヤシダストの短繊維や軟組織が改質されて水との親和性が高まり、特に高い吸水性を発揮するため、高い改質速度を有する改質剤が得られる。
【００４２】
ここで界面活性剤水溶液の界面活性剤濃度は、特に限定されず、当該水溶液のウィルヘルミー法にて測定した表面張力が、５０ｍＮ／ｍ以下となるように調製された水溶液を使用することが好適である。尚、前記表面張力は、３５ｍＮ／ｍ以下がより好適である。下限値は特に限定されないが例えば１５ｍＮ／ｍである。
【００４３】
本発明に係る改質剤は、トンネル工事、浚渫工事、建設工事、石油井、ガス井、地熱井などの工事現場で発生する泥土や、ヘドロや、スラッジ類等の掘削泥土の改質に使用することができるが、廃棄処理場跡地などで発生する含水掘削廃棄物を改質するために使用するのに特に適している。
【００４４】
掘削廃棄物は、従来、掘削により発生する掘削廃棄物に対して改質剤を混合する改質剤混合工程と、改質剤混合後、改質されるまで放置する改質熟成工程と、前記改質された掘削廃棄物を分別機により分別する分別工程とを経て分別されてきた。掘削廃棄物に対して、本発明にかかる改質剤を混合することにより、当該掘削廃棄物が即座にさらさらの状態になり、機械で分別することが可能となる。すなわち、本発明に係る改質剤を用いることにより、改質熟成工程が必要なくなる。
【００４５】
本発明に係る掘削廃棄物分別方法は、掘削により発生する掘削廃棄物に対して改質剤を混合する改質剤混合工程と、前記改質剤混合後に連続して、掘削廃棄物を分別機により分別する分別工程とを有する。このように簡略化された方法により、掘削廃棄物を分別することができるので、掘削廃棄物が改質されるまで、放置するスペースを確保する必要がなく、掘削廃棄物と改質剤を添加して、その後引き続き連続して分別工程に送り、分別することが可能となる。
【００４６】
本発明に係る掘削廃棄物分別方法をより具体的に示す。まずは、掘削廃棄物分別に使用する装置の説明をする。図１は、本発明に係る掘削廃棄物の分別に使用される分別装置の概略構成図である。分別装置は、含水掘削廃棄物を導入するエプロンフィーダ１と、前記フィーダに導入された含水掘削物が運搬されるベルトコンベア２と、前記ベルトコンベアの上に載置された含水掘削物上に改質剤を散布する掘削物散布手段３と、前記含水掘削物と改質剤を混合する掘削物混合ミキサー４と、前記混合ミキサーにより改質された掘削物を分別する１次分別振動ふるい５と、前記ふるいにかけられた掘削物から鉄などの磁性体を取り除く磁選機６と、掘削物を分別する２次分別振動ふるい７とを有する。
【００４７】
エプロンフィーダ１に導入された含水掘削廃棄物は、ベルトコンベアに送られる。このベルトコンベアで運搬される際に、改質剤を散布する。改質剤が散布された掘削物を混合ミキサーにより混合する。この際混合は、約２分程度行なわれるが、その間に改質剤により掘削物が改質されてしまう。そのため、化学的反応を利用した場合のように反応させるための時間を必要とせず、混合後連続して、すぐに１次分別振動ふるい５へと送ることが可能となる。したがって、別の建屋などを用意して掘削物を改質するためのスペースを別に確保する必要がなく、低コストの分別が可能となる。また、混合後の掘削廃棄物のｐＨは、５．０〜９．０が好適であり、５．８〜８．６がより好適であり、６．２〜８．５が更に好適である。本発明に係る改質剤を用いると、このようなｐＨ範囲に収まることが多く、ｐＨ処理を更に行う必要がなく直接分別できる。１次分別振動ふるい５においては、比較的大きな廃棄物を分別する。ここで分別された廃棄物は、手作業によって更に分別される。当該ふるいを通過した掘削廃棄物は、磁選機６に送られて、鉄などの廃棄物が除去される。その後、２次分別振動ふるい７によって、廃棄物が取り除かれる。ふるいを通過した廃棄物は、ストックヤードに送られる。また、ふるいにより除去された廃棄物は、手作業により分別される。
【実施例】
【００４８】
実施例１
乾燥したココヤシダスト３０ｋｇに対して、アニオン系界面活性剤Ａ（ソディウムスルフォクスシネイト系界面活性剤）の５０ｐｐｍ水溶液を３Ｌ散布して風乾し、実施例１に係る改質剤を製造した。尚、用いた界面活性剤水溶液の表面張力は、下記の表１に示した。
【００４９】
使用したココヤシダストをふるいにかけて粒径を測定した。結果は以下の通りであった。
４．７５ｍｍ〜２ｍｍ    １２．８重量％
２ｍｍ〜１ｍｍ        ２３．７重量％
１ｍｍ〜０．２ｍｍ      ４８．１重量％
０．２ｍｍ〜０．０７１ｍｍ    １３．８重量％
０．０７１ｍｍ＞            １．６重量％
【００５０】
実施例２
アニオン系界面活性剤Ａ水溶液の濃度を１００ｐｐｍにした以外は、実施例１と同様の条件で、実施例２に係る改質剤を製造した。界面活性剤水溶液の表面張力は、下記の表１に示した。
【００５１】
実施例３
アニオン系界面活性剤Ａ水溶液の濃度を５００ｐｐｍにした以外は、実施例１と同様の条件で、実施例３に係る改質剤を製造した。界面活性剤水溶液の表面張力は、下記の表１に示した。
【００５２】
実施例４
アニオン系界面活性剤Ａ水溶液の濃度を１０００ｐｐｍにした以外は、実施例１と同様の条件で、実施例４に係る改質剤を製造した。界面活性剤水溶液の表面張力は、下記の表１に示した。
【００５３】
実施例５
界面活性剤水溶液として、アニオン系界面活性剤Ｂ（ソディウムスルフォネイト系界面活性剤）１０００ｐｐｍのものを用いた以外は、実施例１と同様にして、実施例５に係る改質剤を製造した。
【００５４】
実施例６
界面活性剤水溶液として、ノニオン系界面活性剤Ｃ（ノニオン系アルキルエーテル型界面活性剤）１０００ｐｐｍのものを用いた以外は、実施例１と同様にして、実施例６に係る改質剤を製造した。
【００５５】
実施例７
界面活性剤水溶液として、ノニオン系界面活性剤Ｄ（ノニオン系エステル型界面活性剤）１０００ｐｐｍのものを用いた以外は、実施例１と同様にして、実施例７に係る改質剤を製造した。
【００５６】
比較例１
界面活性剤水溶液の代わりに界面活性剤を含まない水を用いた以外は実施例１と同様にして、比較例１に係る改質剤を製造した。
【００５７】
（吸水試験）
実施例及び比較例に係る改質剤を直径９０ｍｍの濾紙（東洋濾紙製）をガラス板上に置き、水を７ｇ加えた。水は濾紙上を均一に覆った。その上から上記８種類のココダストを２ｇ均一に散布し1分間放置した。その後、ガラス板を傾け、ココダストと余剰水を落とした。吸水したココダストは濾紙面に付着したままであった。この付着したココダストの重量は表の通りであった。
この表から、界面活性剤の表面張力が３５ｍＮ／ｍ以下であれば、放置1分間でココダストが吸水し、濾紙に付着するココダスト量が明らかに多くなることがわかる。
【００５８】
【表１】
2011231234.tif 000002
【００５９】
上記の実施例のうち良い結果を示した実施例４および実施例６のうち、アニオン系のソディウムスルフォスクシネイト系界面活性剤Ａを含有する実施例４の改質剤を用いて次のふるい分け試験を行った。
【００６０】
（ふるい分け性能試験）
ゴミが混合されている混合試料体に実施例４に係る改質剤（つまり当該界面活性剤濃度０．１％の水溶液をココダスト重量の１／１０散布したもの）を重量比で１％、２％混合し、ふるい分け試験を行なった。
１．供試体
（１）混合試験体
粘性の高い土砂にゴミを５０％混合した混合物５００ｋｇに水を２５Ｌ加えて改質剤を加えずに、直径１ｍ長さ５ｍのトロンメルで約２分間混合した。
（２）混合試料体＋実施例４の改質剤（１％）
（１）に実施例４に係る改質剤を重量比で１％散布し、上記トロンメルを用い約２分間混合した。
（３）混合試料体＋実施例４の改質剤（２％）
（２）に実施例１を更に重量比で１％散布し、上記トロンメルを用い約２分間混合した。ドラム付着物を考慮すると実際の混合率は２％強であった。
【００６１】
２．試験結果
何れの供試体も、重量で約３４００ｇ採取して、ふるい目１６ｍｍでふるい分け試験を行い、篩上残留物と篩通過物の重量を測定した。結果は下記の通りであった。
【００６２】
【表２】
2011231234.tif 000003
【００６３】
混合供試体は、篩う作業に時間がかかり、篩い残留物も多かった。実施例４に係る改質剤１％、２％混合したものは試料体への投入時にほぼ全ての土壌が篩を通過した。篩の残留物も５００ｇ前後で少なかった。礫とそれに付着した若干量の土砂を除いて、ほぼ全てが通過した。
【００６４】
（改質試験）
掘削試料（河川敷堆積物：土色がＨｕｅ２．５Ｙ黒褐色、２ｍｍ以上の礫や夾雑物が多い。）を２ｃｍの篩を通過させて掘削試料を準備した。尚、掘削試料中の含水比は３４、ｐＨは７．６であった。掘削試料の篩前後の写真を図２に示した。尚、図２（ａ）は篩前、（ｂ）は篩後の様子を示す。また、掘削試料は、手で強く握り締めると丸い塊状となる（図３）。この塊は廃棄物分別装置の篩の目を詰まらせることになる。
【００６５】
上記の掘削試料（５００ｇ）に対して、実施例４に係る改質剤を所定量混合した。混合後、試料を手で握り締めた様子を、図４、図５に示した。尚、実施例４に係る改質剤のｐＨは、５．４であった。
【００６６】
実施例４に係る改質剤を掘削試料に対して５％の重量比で混合して手で強く握り締めてもすぐにほぐれた。土壌の周りに改質剤に含まれる繊維が付着して結合を阻止している様子であった（図４）。尚、混合後の試料は、含水比２８．１、ｐＨ６．４であった。
【００６７】
実施例４に係る改質剤の添加量を掘削試料に対して３重量％として手で握り締めてもすぐにほぐれた。土壌の周りに改質剤に含まれる繊維が付着して結合を阻止している様子であった（図５）。尚、混合後の試料は、含水比２２．６（参考）、ｐＨ６．４であった。
【００６８】
上記のｐH測定は改質剤に改質剤の重量の１５倍量の純水を加え1時間浸蕩し、その直後にガラス電極法で測定した。
【図１】
2011231234.tif 000004
【図２】
2011231234.tif 000005
【図３】
2011231234.tif 000006
【図４】
2011231234.tif 000007
【図５】
2011231234.tif 000008